FR 3085682 A1 20200313 FR 1858126 A 20180911 COMPOSITIONS RETICULABLES AYANT UNE FAIBLE VISCOSITE POUR REVETEMENTS ET MATERIAUX A HAUT INDICE DE REFRACTION ET A TEMPERATURE DE DEFLEXION THERMIQUE ELEVEE La présente invention concerne une composition (formulation) réticulable, en particulier photoréticulable, ayant une faible viscosité à l'usage qui convient pour la réalisation de revêtements ou de matériaux 3D à haut indice de réfraction (IR) et à haute température de déflexion thermique (HDT), en particulier convenable pour la fabrication d'objets imprimés 3D pour applications optiques. Il existe déjà des formulations réticulables et en particulier photoréticulables pour objets optiques mais celles-ci ne conviennent pas pour la fabrication d'objets optiques par impression 3D, laquelle requiert des propriétés physico-chimiques particulières. Il existe également des formulations photoréticulables pour impression 3D mais qui ne conviennent pas pour des applications optiques ou ne satisfont pas les performances requises pour des applications optiques. Il y a donc un besoin de nouvelles compositions pour applications optiques qui peuvent être imprimées en 3D pour la réalisation d'objets (articles) tridimensionnels. Parmi les performances requises pour l'impression 3D d'objets optiques, les compositions réticulables de la présente invention doivent satisfaire au moins aux critères importants suivants non remplis par celles connues de l'état de la technique : viscosité à l'utilisation (25°C étant prise comme température de référence) inférieure à 5000 mPa.s, de préférence inférieure à 2500 mPa.s, plus préférentiellement inférieure à 1500 mPa.s, une température de déflexion thermique (HDT) selon la méthode ISO 075 après réticulation, d'au moins 70°C et de préférence supérieure à 80°C, un indice de réfraction (IR) avant réticulation selon la norme ASTM 02140 d'au moins 1,47, de préférence supérieur à 1,52 et plus particulièrement supérieur à 1,56 et après réticulation d'au moins 1,50, de préférence supérieur à 1,55 et plus particulièrement supérieur à 1,59. Plus particulièrement, les formulations réticulées doivent avoir un module de Young à 25°C selon la méthode 150 527 d'au moins 1800 MPa, de préférence d'au moins 30 2000 MPa. EP 2 586 802 B1 décrit une composition réticulable sous rayonnement par voie radicalaire convenable pour des lentilles à haut indice de réfraction et comprenant comme composants essentiels un phényl benzyl (méth)acrylate et un uréthane (méth)acrylate aromatique. La présence d'aucun tétra(méth)acrylate de diglicydyle éther de bisphénoi A 35 n'est ni décrite ni suggérée par ce document. 2 EP 2 664 635 Bi concerne le même domaine d'application que le document cité ci-avant et décrit une composition réticulable sous rayonnement par voie radicalaire convenable pour lentilles à haut indice de réfraction et comprenant comme composants essentiels du phényl benzyl (méth)acrylate avec un ratio limité entre isomères o- et p- du 5 benzyl phényl (méth)acrylates, comprenant en outre un époxy (méth)acrylate de structure aromatique. La présence de tétra(méth)acrylate de diglycidyle éther de bisphénol A halogéné n'est ni décrite ni suggérée non plus par ce document. EP 2 684 903 B1 décrit des compositions similaires pour le même usage avec présence d'un composant phényl benzyl (méth)acrylate avec un ratio spécifique entre 10 isomères o- et p- et la présence d'un deuxième composant (méth)acrylate comprenant dans sa structure des hiphényles liés par un méthylène, ladite composition ne comprenant pas d'uréthane (méth)acrylate. La présence de tétra(méth)acrylate de diglicydyle éther de bisphénol A halogéné n'est pas non plus décrite ni suggérée par ce document. Le 10( objet de l'invention concerne donc une composition réticulable comprenant 15 deux composants essentiels a) et b) comme définis ci-dessous et en option d'autres composants c), d), e), f) et g) comme définis ci-dessous. Un autre objet de l'invention concerne l'utilisation de ladite composition pour la réalisation de revêtements et de matériaux à haut IR et haute HOT. La composition réticulée fait également partie de l'invention comme un produit fini 20 résultant de la réticulation de ladite composition ou comprenant ladite composition réticulée. Le premier objet de l'invention concerne donc une composition (aussi appelée formulation pour cette invention) réticulable qui comprend un composant a) au moins un tétra(méth)acrylate de diglycidyle éther de bisphénol A halogéné (appelé aussi par la suite par le raccourci « tétra(méth)acrylate de bisphénol A halogéné ») et un composant b) au 25 moins un diluant parmi les mono(méth)acrylates d'un monoalcool comprenant une structure biphényle, ledit biphényle étant optionnellement halogéné, et en option au moins un composant choisi parmi les composants c), d), e), f) et g) tels que définis comme suit ou leurs combinaisons : c) au moins un oligomère (méth)acrylé porteur d'au moins 4 fonctions (méth)acrylates par chaîne (tétra (méth)acrylate), avec ledit oligomère comprenant au moins 2 unités de structure bisphénol A halogéné dans ladite chaîne oligomère, en particulier lesdites au moins 2 unités de structure bisphénol A halogéné étant liées par un groupement éther, d) au moins un di(méth)acrylate d'un dérivé époxyde de biphényle, optionnellement ledit biphényle étant halogéné, e) un di(méth)acrylate du diglycidyle éther de bisphénol A optionnellement halogéné, 3 f) au moins un monomère différent de a), b), d) et e), g) au moins un oligomère parmi les structures uréthane (méth)acrylate, polyester (méth)acrylate et polyether (méth)acrylate. Concernant les composants optionnels c) à g), ils peuvent être présents dans ladite 5 composition soit chacun seul en combinaison avec les composants a) et b) tels que définis ci-haut, soit en combinaison avec un ou plusieurs autres composants parmi les composants c) à 9). Le taux en poids de chaque composant a) à g) peut être défini par rapport au poids des composants a) + b). Ce taux en poids peut être converti en % en poids par rapport au 10 poids total de la composition. Par exemple, si le % en poids du composant c) par rapport à a) + b) dans une composition a) + b) + c) est égal à x, dans ce cas le % en poids X par rapport au poids total de la composition a) + b) + c) peut être calculé selon la formule suivante : X= 100 x / (100 + x) 15 La somme des % en poids ainsi calculés des composants présent a) et b) et en option de c) à f) par rapport au poids total de la composition doit être égale à 100%. Par exemple, si le taux en poids de a) par rapport au poids de a) + b) est de 60% et le taux de en poids de c) dans une composition a) + b) + c) par rapport à a) + b) est défini comme étant de 30%, dans ce cas le % en poids de c) par rapport au poids de a) + b) + c) 20 sera de 100.30 / (100 + 30) = 3000/130 = 23,08% avec % de a) = 60. 100 / 100 + 30 = 46,15% et le % de b) (complément de a) dans 100 parties de a) + b) est de 40% vs a) + b)) est de 40.100 / 130 = 30,77% avec somme de % a) + b) + c) = 23,08 + 46,15 + 30,77 = 100%. Concernant les composants halogénés a), c), et e) et optionnellement halogéné b) 25 et d), c'est la structure aromatique impliquée (noyaux aromatiques) qui est halogénée avec substitution de 1 à 2 hydrogènes de chaque cycle aromatique par un nombre équivalent d'atomes d'halogène. Dans le cas du composant a) tétra(méth)acrylate du bisphénol A halogéné, les atomes d'halogène sont portés par les deux noyaux aromatiques de la structure bisphénol A (1 ou 2 par noyau et de préférence 2 par noyau aromatique de la 30 structure bisphénol A). Dans le cas du composant b) avec le groupement biphényle optionnellement halogéné, dans ce cas ce sont les noyaux aromatiques du biphényle qui portent lesdits atomes d'halogène (1 ou 2 par noyau). Le même principe est valable dans le cas du biphényle optionnellement halogéné du composant d). 35 Concernant le composant c) qui est à base d'une structure oligomère dérivée du bisphénol A, ledit oligomère tétra(méth)acrylé comprend dans sa chaîne au moins deux 4 unités de structure biphénol A liés par un pont éther, ce qui signifie dans ce cas que le composant halogéné c) comprend au moins deux atomes d'halogène de plus par molécule ou par chaîne que le composant a) et avec au moins 4 noyaux aromatiques halogénés pour 2 unités de structure bisphénol A halogénés (avec 1 ou 2 atomes d'halogène par noyau 5 aromatique). Selon une option particulière, ledit oligomère tel que défini selon le composant c) comprend 2 unités de structure bisphénol A halogéné dans ladite chaîne oligomère. Ceci signifie, selon cette option particulière, que 4 noyaux aromatiques sont halogénés (avec 1 ou 2 atomes d'halogène par noyau aromatique). 10 Les composants (meth)acrylés halogénés a), c) et e) et optionnellement halogénés b) et d) peuvent être obtenus par (méth)acrylation des composés halogénés époxydes correspondants pour composants a), c) et e) ou d'un époxyde correspondant optionnellement halogéné pour composant d) et par (méth)acrylation de l'alcool correspondant optionnellement halogéné pour le composant b). 15 Le tétra(méth)acrylate du bisphénol A halogéné a), en particulier di halogéné ou tétra halogéné (signifiant portant 1 ou 2 atomes d'halogène par noyau aromatique et de préférence tetrahalogéné avec 2 halogènes par noyau aromatique) peut être préparé par estérification du diglycidyl éther de Bisphénol A (DGEBA) halogéné soit avec l'acide (méth)acrylique en deux étapes soit en une étape avec l'anhydride (méth)acrylique avec 20 d'abord réaction des groupements époxydes par ouverture du cycle oxirane, avec formation d'un premier groupement ester (méth)acrylique et d'un groupement hydroxyle secondaire, lequel après (méth)acrylation complète (vs OH secondaire) conduit au composant tétra(méth)acrylé de DGEBA halogéné. Le poids moléculaire (ou masse molaire) du composant a) est de préférence inférieur à 1100. Les précurseurs DGEBA halogénés sont 25 disponibles commercialement avec par exemple un dérivé tétrabromé du DGEBA étant commercialisé sous la référence DER 542 par OLIN. Des conditions détaillées similaires de (méth)acrylation par l'anhydride (méth)acrylique d'un DGEBA pour préparer le tétra(méth)acrylate de DGEBA sont décrites déjà dans US 6,515,166 et peuvent donc être appliquées au dérivé halogéné de DGEBA. 30 Plus particulièrement, le composant a) est le tétra(méth)acrylate de diglycidyle éther de bisphénol A tétrabromé de formule suivante (I) : O 13r 0 0 0 (I) Il résulte de la méthacrylation complète du diglycidyle Bisphénol A tétrabromé (DER 542 commercialisé par OLIN) par l'anhydride méthacrylique. La méthacrylation complète signifie la méthacrylation par groupement glycidyle terminal, à la fois du groupement oxirane (époxy) dudit glycidyle et aussi du groupement hydroxyle secondaire formé lors de 5 l'ouverture dudit cycle oxirane. Concernant le composant b), il peut être préparé par (méth)acrylation par l'acide (méth)acrylique ou par l'anhydride (méth)acrylique d'un monoalcool comprenant une structure biphényle qui optionnellement peut être halogénée. Comme exemple de monoalcool pouvant être (rneth)acrylé pour obtenir le mono (méth)acrylate tel que défini 10 selon b), on peut citer le biphényl -4 méthanol qui peut être dihalogéné ou tetrahalogéné et en particulier dibromé ou tétra bromé. Plus particulièrement, ledit composant b) est le mono (méth)acrylate de biphényle méthanol de formule suivante (ll) : 15 avec R étant méthyle ou H, de préférence H. Il est préparé par la (méth)acrylation du biphényle 4-méthanol. Concernant le composant c) oligomérique, qui est un tétra(méth)acrylate d'un oligomère comprenant au moins 2 unités de structure bisphénol A halogéné dans ladite chaîne oligomère, en particulier avec un pont éther liant lesdites unités de structure 20 bisphénol A, il peut être préparé par une méthode analogue à celle pour le composant a), par (méth)acrylation complète d'un précurseur oligomère diglycidyle éther (groupements glycidyles terminaux), ledit oligomère comprenant dans sa chaîne oligomère au moins 2 unités de structure bisphénol A halogéné, en particulier lesdites unités bisphénol A étant liées entre elles par un pont éther. Le composant oligomère c) a de préférence une masse 25 molaire (ou poids moléculaire) supérieure à 1400. Ladite (méth)acrylation peut se faire par l'acide (méth)acrylique ou par l'anhydride (méth)acrylique, le dernier étant un agent de (méth)acrylation plus rapide. En fait, la (méth)acrylation complète signifie la (méth)acrylation du groupement époxy (oxirane) dudit glycidyle et du groupement hydroxyle (OH) secondaire formé après réaction par ouverture du cycle époxy (oxirane), lequel (OH) 30 est également (meth)acrylé avec ainsi, deux groupements (méth)acrylates incorporés par groupement glycidyle initial terminal pour former finalement ledit tétra (méth)acrylate d'oligomère comprenant au moins deux unités bisphénol A halogéné. Suivant que l'oligomère précurseur diglycidyle éther est dihalogéné, de préférence dibromé ou tétra halogéné, de préférence tétra bromé, sur l'unité de structure bisphénol A, ledit oligomère tétra (méth)acrylate c) aura des unités bisphénol A dihalogénées ou tétra halogénées, de préférence dibromées ou tétra bromées. Un exemple particulier de précurseur oligomère diglycidyle éther avec deux unités de bisphénol A tétra halogénées liées par un pont éther 5 et convenable pour la préparation d'un oligomére tel que défini selon c) d-haut, est l'oligornere à base de bisphénol A tétra bromé commercialisé sous référence DER 560 par OLIN. Plus particulièrement, ledit oligomére c) est de formule idéale (III) suivante : OH jo o0 (III) 10 L'oligomère c) de formule (III) résulte de la méthacrylation complète avec l'anhydride méthacrylique de chacun de deux groupements terminaux glycidyle d'un précurseur oligomère tétra bromé comme le produit commercialisé par OLIN sous référence DER 560. Concernant 4e composant d), qui est un di(méth)acrylate comprenant une structure biphényle optionnellement halogénée, il est préparé également par (méth)acrylation par 15 l'acide (méth)acrylique ou par l'anhydride (méth)acrylique d'un précurseur époxydé comprenant une structure biphényle porteuse d'un groupement époxydé (porteur d'un groupement oxirane). Suivant que ledit précurseur époxydé est halogéné, ledit composant d) di(méth)acrylate le sera également. Ledit biphényle peut être rnonohalogéné, en particulier monobromé ou dihalogéné, en particulier dibromé. 20 Selon une option plus particulière de la composition réticulable selon l'invention, ledit diméthacrylate de dérivé époxydé de biphényle tel que défini selon d) est le di(méth)acrylate du glycidyle-2 biphényle, comme défini selon la formule suivante (IV) : (IV) Le di(méth)acrylate du bisphénol A optionnellement halogéné e), en particulier di 25 halogéné ou tétra halogéné (signifiant portant 1 ou 2 atomes d'halogène par noyau aromatique et de préférence tetrahalogéné avec 2 halogènes par noyau aromatique) peut être préparé par estérification du diglycidyl éther de Bisphénol A (DGEBA) halogéné avec o l'acide (méth)acrylique en une étape par ouverture du cycle oxirane, avec formation d'un groupement ester (méth)acrylique et d'un groupement hydroxyle secondaire qui conduit au composant di(méth)acrylé de DGEBA optionnellement halogéné. Le poids moléculaire (ou masse molaire) du composant e) est de préférence inférieur à 1100. 5 Ledit monomère f) tel que défini dans la composition selon l'invention a une fonctionnalité en (méth)acrylates allant de 1 à 6 et de préférence, il est sélectionné parmi les esters rinono(méth)acryliques d'alcools aliphatiques en Cl à C18 ou d'alcools cycloaliphatiques en 06 à C18 ou parmi les esters (méth)acryliques multifonctionnels (de fonctionnalité 2 à 6) de polyols en C2 à C18, en particulier parmi les esters (méth)acryliques 10 multifonctionnels de polyols en C3 à C18 ou parmi les hydroxy alkyl (méth)acrylates, en particulier les hydroxy C2-06 alkyl (méth)acrylates, les époxy(méth)acrylates, les aminoacrylates et les uréthane (méth)acrylates et en option ledit monomère f) comprend au moins une unité de structure alkoxy. Comme exemples convenables de monoesters (méth)acryliques d'alcools 15 aliphatiques en Cl à 018, on peut citer les mono(méth)acrylates d'alcanols en Cl à C18, tels que le (méth)acrylate de méthyle, d'éthyle, de propyle, de butyle, de pentyle, d'hexyle, d'heptyle, d'octyle, de 2-éthyl hexyle de nonyle, de décyle, de lauryle, de stéaryle et de tous leurs isomères quand plusieurs isomères sont possibles pour un alcanol, ledit alcanol pouvant être alcoxylé avec 1 à 5 unités alkoxy parmi éthoxy et/ou propoxy. Comme 20 monoesters (méth)acryliques d'alcools cycloaliphatiques en C6 à C18, on peut citer le (méth)acrylate du cyclohexanol et de ses dérivés substitués sur le cycle en 06, le (méth)acrylate d'isobornyle, le (méth)acrylate d'isophoronyle, le (méth)acrylate de dicyclopentadienyle, avec lesdits (méth)acrylates pouvant être alcoxylés (à partir de cycloalcanols alcoxylés) comme les (méth)acrylates desdits alcanols. 25 Comme esters (méth)acryliques multifonctionnels de polyols en C2 à C18 convenables comme composant f) de la composition selon l'invention, on peut citer le di(méth)acrylate d'éthylène glycol, le di(méth)acrylate do diéthylène glycol, le di(méth)acrylate de triéthylène glycol, le di(méth)acrylate de propylène glycol, le di(méth)acrylate de dipropylène glycol, le di(méth)acrylate de butylène glycol, le 30 di(méth)acrylate de pentane diol, le di(méth)acrylatede néopentyl glycol, le di(méth)acrylate d'hexane diol, le di(méth)acrylate de cyclohexane diol, le di(meth)acrylate de tricyclodecanedimethanol, le tri(méth)acrylate de glycérol, le tri(méth)acrylate de triméthylol propane, le tétra(méth)acrylate de di(triméthylol propane)éther, le tétra(méth)acrylate de pentaérythritol, l'hexa(méth)acrylate de di(pentaérythritol) éther. 35 Comme monomères hydroxy alkyl (méth)acrylates convenables comme composant f), on peut citer les monohydroxy esters (méth)acryliques de polyols de fonctionnalité en 8 OH au départ allant de 2 à 6 et plus particulièrement de 2. Dans le cas de diols, il s'agit de mono hydroxy monoesters (méth)acryliques. Dans le cas de polyols de fonctionnalité supérieure à 2 (3 à 6), lesdits monohydroxy esters (méth)acryliques peuvent comporter en plus de la fonction hydroxy de 2 à 5 fonctions (méth)acrylates pour une fonction hydroxy. 5 De préférence, lesdits hydroxy alkyl (méth)acrylates sont des monohydroxy monoesters (méth)acryliques d'un diol d'alkylène en C2 à C6 et plus préférentiellement, il s'agit d'hydroxy éthyl (méth)acrylate, d'hydroxy propyl (méth)acrylate ou d'hydroxy butyl (méth)acrylate. Une autre catégorie particulière de monomères (méth)acryliques de fonctionnalité 10 de 1 à 6 pouvant convenir comme monomère f) dans la composition selon l'invention est la catégorie d'époxy (méth)acrylates. Ces monomères, s'ils ne sont pas alkoxylés, peuvent être préparés par l'estérification par l'acide (méth)acrylique d'un composé époxydé précurseur du monomère époxy (méth)acrylate visé, avec ledit précurseur époxydé ayant une fonctionnalité en groupements époxy (oxirane) identique à la fonctionnalité en 15 (méth)acrylates du monomère époxy (méth)acrylate visé. Une telle (méth)acrylafion avec ouverture du cycle oxirane conduit à un groupement ester (méth)acrylique et un groupement OH secondaire pour chaque groupement oxirane ayant réagi. Dans le cas d'époxy (méth)acrylates alcoxylés, l'alcoxylation est faite directement sur le composé époxydé avec formation de pont éther entre l'oxirane terminal du composé époxydé et 20 l'oxyde d'alkylène (oxyde d'éthylène et/ou oxyde de propylène) utilisé comme agent d'alcoxylation conduisant pour un précurseur époxydé diépoxydé comme le diglycidyle éther de bisphénol A à un diol alcoxylé du diglycidyl éther de bisphénol A, lequel peut être (méth)acrylé par estérification avec l'acide (méth)acrylique, obtenant dans le cas du dérivé alcoxylé du diglycidyle éther de bisphénol A. le di(méth)acrylate alcoxylé du diglycidyle 25 éther de bisphénol A (par exemple avec 1 à 10 unités d'éthoxy et/ou de propoxy). Comme autres monomères convenables comme composant f) dans la composition selon l'invention comme définie ci-dessus, il y a la catégorie des amino-acrylates de fonctionnalité allant de 1 à 5. Ces monomères comprennent un groupement aminoacrylate =N-CH2-CH2 qui résulte de la réaction de Michael par addition d'un groupement =NH d'une 30 amine sur un monomère acrylate multifonctionnel de fonctionnalité allant de 2 à 6 avec les groupements amines =NH étant en défaut par rapport aux groupements acrylates de sorte qu'il y ait au moins un groupement acrylate par molécule d'acrylate multifonctionnel de départ, non saturé par lesdits groupements amines. L'amine utilisée est de préférence une monoamine et en particulier secondaire, pouvant comprendre un groupement d'amine 35 tertiaire (non réactive par addition de Michael). 9 Une autre catégorie de monomères convenables comme monomère f) dans la composition selon l'invention est la catégorie des monomères uréthanes (méth)acrylates. Il s'agit de monomères qui résultent de la réaction d'un monoisocyanate ou d'un polyisocyanate aliphatique, cycloaliphatique ou aromatique avec des hydroxy alkyl 5 (méth)acrylates, de préférence avec ledit alkyl étant en C2 à C6. Selon une option particulière de la composition selon l'invention, ledit monomère f) comprend une ou plusieurs unités alkoxy, de préférence choisies parmi éthoxy, propoxy, butoxy ou parmi leurs mélanges. Concernant ledit oligomère uréthane (méth)acrylate, polyester (méth)acrylate ou 10 polyether (méth)acrylate dans ledit composant g), il peut avoir une fonctionnalité (méth)acrylate allant de 1 à 15. Ledit oligomère a une masse moléculaire moyenne en nombre Mn qui est supérieure à 600 et de préférence d'au moins 800, plus préférentiellement d'au moins 1000. La Mn est déterminée par GPC en équivalents polystyrène dans le THE. 15 Les oligomères uréthane (méth)acrylates selon g) peuvent être obtenus par exemple, à partir d'un polyisocyanate, un hydroxyalkyl (méth)acrylate avec alkyl en C2-C4 et d'un polyol oligomère, en particulier diol oligomère, ledit oligomère étant choisi parmi polyester polyols, en particulier diols, polyéthers polyols, en particulier diols ou polyols d'alkylènes alkoxylés et en particulier diols d'alkylènes alkoxylés ou parmi les 20 polycarbonates polyols et en particulier diols. Les polyesters (méth)acrylates selon g) sont obtenus à partir de la (méth)acrylation partielle ou totale de polyols polyesters (avec fonctionnalité correspondante en OH permettant la fonctionnalité (méth)acrylate finale après (méth)acrylation) qui résultent de la polycondensation d'un polyol avec un polyacide avec élimination de l'eau d'estérification. 25 En particulier, les polyesters diols résultent de la polycondensation d'un diacide. Les polyesters diols peuvent également résulter de la polymérisation d'une lactone cyclique comme la caprolactone. Ils peuvent être de structure aliphatique, cycloaliphatique ou aromatique ou de structure mixte suivant la structure des composants précurseurs diacides et diols. 30 Les polyéthers (rnéth)acrylates selon g) résultent de la (méth)acrylation de polyols polyéthers (ayant une fonctionnalité OH convenable permettant la fonctionnalité finale visée en (méth)acrylates). Les oligoméres polyéthers polyols utilisables pour cette (méth)acrylation peuvent être des polyoxyéthylene polyols, polyoxypropylène polyols des copolymères statistiques ou en bloc polyoxyéthylène-polyoxypropylène ou des 35 polyoxytéthaméthylènes (polytétrahydrofuranes ou polyTHF). 10 Concernant lesdits composants halogénés a, c) et e) ou optionnellement halogénés b) et d), plus particulièrement, ils comprennent un halogène sélectionné parmi le brome, le chlore et le fluor et de préférence le brome. Plus particulièrement, ils ont un nombre d'atomes d'hydrogène du noyau aromatique desdits composés halogénés ou 5 optionnellement halogénés, substitués par un halogène, qui varie de 1 à 2 par noyau aromatique dudit composant halogéné ou optionnellement halogéné et de préférence ledit nombre est de 2 atomes par noyau aromatique dudit composant. La composition selon l'invention a un taux en poids du composant a) par rapport au poids a) + b) qui peut varier de 20 à 80% et de préférence de 35 à 65%. 10 Concernant le taux en poids dudit composant c) par rapport au poids a) + b), il peut varier de 0 à 50% et de préférence de 5 à 35%. Concernant le taux en poids du composant d) par rapport au poids a) + b), il peut varier de 0 à 50% et de préférence de 5 à 35%. Concernant le taux en poids du composant e) par rapport au poids a) + b), il peut 15 varier de 0 à 50% et de préférence de 5 à 30%. Concernant le taux en poids du composant f) par rapport au poids a) + b), il peut varier de 0 à 50% et de préférence de 5 à 35%. Concernant le taux en poids du composant g) par rapport au poids a) + b), il peut varier de 0 à 40%, de préférence de 10 à 30%. 20 Selon une option particulière, la composition selon l'invention peut comprendre en plus de a) et b) et en option de c) à g), au moins un amorceur. Ledit amorceur peut être sélectionné parmi un peroxyde ou hydroperoxyde et dans ce cas ladite composition de l'invention est réticulable par voie thermique ou à basse température en présence d'un accélérateur réducteur dudit peroxyde ou hydroperoxyde. 25 Comme accélérateur réducteur dudit peroxyde ou hydroperoxyde accélérant sa décomposition à basse température (en particulier à l'ambiante 15-25`C), on peut utiliser une amine tertiaire. En option alternative, la composition de la présente invention peut comprendre un amorceur qui est au moins un photoamorceur et dans ce cas ladite composition selon 30 l'invention est réticulable par rayonnement UV y compris proche UV visible, de préférence par lampe UV visible ou proche UV visible, par laser ou par LED, de préférence lampe proche UV visible. La plage des longueurs d'ondes qui correspond au rayonnement proche UV visible va de 355 à 415 nm et celle qui correspond à l'UV visible de 400 à 800 nm. Selon une autre option alternative, la composition selon l'invention ne comprend 35 aucun amorceur et dans ce cas elle n'est réticulable que par rayonnement EB (c'est-à-dire par faisceau d'électrons). 11 Selon une autre alternative, la composition de l'invention est réticulable par voie duale, ce qui signifie qu'elle combine au moins deux techniques de réticulation telles que définies ci-haut comme autres voies alternatives. Comme exemples de voies duales sous cette définition alternative, on peut citer la combinaison d'une voie basée sur Fa présence 5 d'un peroxyde/hydroperoxyde avec celle où au moins un photoamorceur est présent. Dans un tel cas, on peut réticuler la composition soit en simultané soit en étapes successives par voie thermique ou basse température en présence de peroxyde/hydroperoxyde et par voie sous rayonnement UV avec la présence supplémentaire d'un photoamorceur. Par exemple, une réticulation rapide par voie UV en présence de photoamorceur peut être suivie par une 10 réticulation supplémentaire par voie thermique du fait de la présence d'un peroxyde/hydroperoxyde avec ledit photoamorceur, permettant ainsi de parfaire/compléter la réticulation, en particulier à une température supérieure à celle do la réticulation UV. Ceci peut être en particulier intéressant quand la température de transition vitreuse de la composition complétement réticulée est supérieure à celle de la température de réticulation 15 UV. Comme exemples de peroxydes convenables, on peut citer notamment : dialkyl, diaryl et aryl/alkyl peroxydes, hydropéroxydes, percarbonates, peresters, peracides et acyl peroxydes. Comme exemples d'accélérateurs de décomposition (réducteurs) des peroxydes ou 20 hydroperoxydes, on peut citer notamment : les amines tertiaires et/ou un ou plusieurs agents de réduction contenant des sels de métaux de transition, tels que les carboxylates de fer, de cobalt, de manganèse ou de vanadium. Comme exemples de photoamorceurs convenables, on peut citer notamment les dérivés de : benzoines, ethers de benzoine, acetophenones, benzyles, benzylcétals, 25 anthraquinones, oxydes d'acylphosphine, alpha-hydroxycétones, phenylglyoxylates, alpha- aminocétones, benzophenones, thioxanthones, xanthones, dérivés de quinoxaline et les composés de triazine. Comme exemples de photoamorceurs radicalaires particulièrement convenables, on peut citer notamment : 2-méthylanthraquinone, 2-éthylanthraquinone, 2- 30 chloroanthraquinone, 2-benzylanthraquinone, 2-t-butylanthraquinone, 1,2-benzo-9,10- anthraquinone. benzyles, benzoines, éthers de benzoine, méthyl éther de benzoine, éthyl éther de benzoine, isopropyl éther de benzoine, alpha-méthylbenzoine, alphaphénylbenzoine, cétones de Michler, acétophénones telles que 2,2- dialkoxybenzophenones et 1-hydroxyphenyl cétone, benzophénone, 4,4' -bis-( 35 cliéthylamino) benzophénone, acétophénone, 2,2-diéthyloxyacétophénone, diéthyloxyacétophénone, 2-isopropylthioxanthone, thioxanthone, diéthyl thioxanthone, 1,5- 12 acétonaphthylène, éthyl-p-diméthylaminobenzoate, benzyl cétone, oxyde de 2,4,6- triméthylbenzoyldiphényl phosphine, benzyl diméthyl cétal, 2,2-diméthoxy-1,2- diphény[éthanone, 1-hydroxycylclohexyl phényl cétone, 2-méthy1-1[4-(méthylthio) phényI]- 2-morpholinopropanone-1, 2-hydroxy-2-méthy1-1-phényl-propanone, alpha-hydroxy cétone 5 oligomérique, oxydes de benzoyl phosphine, oxyde de phenylbis(2,4,6- triméthylbenzoyl)phosphine, benzoate d'éthyl-4-diméthylamine, phosphinate d'éthyl(2,4,6- trimethylbenzoyl)phényle, anthraquinone, (benzène) tricarbonylchromium, benzyle, isobutyl éther de benzoine, dianhydride de 3,3',4,4'-benzophénone tetracarboxylique, 4- benzoylbiphényle, 2-benzy1-2-(diméthylarnino)-41morpholinabutyrophénone, 4,4'- 10 bis(diéthylamino)benzophénone, 4,4'-bis(diméthylamino)benzophénone, camphorquinone, 2-chlorothioxanthèn-9-one, dibenzosubérénone, 4,4'-dihydroxybenzophénone, 2,2- diméthoxy-2-phenylacétophénone, 4-(diméthylamino)benzophénone, 4,4'- diméthylbenzyle, 2,5-diméthylbenzophénone, 3,4-diméthylbenzophénone, 4'- ethoxyacetophenone, oxyde de 2,4,6-triméthylbenzoyldiphénylphophine, oxyde de phényl 15 bis(2,4,6-triméthyl benzoyl)phosphine, ferrocène, 3`-hydroxyacétophénone, 4'- hydroxyacétophénone, 3-hydroxybenzophénone, 4-hydroxybenzophénone, 1- hydroxycyciohexyl phényl cétone, 2-hyd roxy-2-méthyl propiop h é none, 2- rnéthylbenzophénone, 3-méthylbenzophénone, méthybenzoylformate, 2-méthy1- 41(méthylthio)-2-morpholinopropiophénone, phénanthrènequinone, 4'- 20 phénoxyacétophénone, (cumène)cyclopentadiényl hexafluorophosphate de fer(11), 9,10- diéthoxy et 9,10-dibutoxyanthracène, 2-éthyl-9, 10-diméthoxyanthracène, thioxanthèn-9- one ou toute combinaison des amorceurs précédemment cités. De préférence, la composition selon l'invention a une viscosité à 25°C selon méthode ISO 3219 inférieure à 5000 mPa.s et de préférence inférieure à 2500 mPa.s et plus préférentiellement inférieure 25 à 1500 mPa.s. Plus particulièrement, après réticulation, elle a une HDT selon la méthode ISO 075 d'au moins 70°C et de préférence supérieure à 80°C. En particulier, après réticulation, elle a un module de Young à 25°C selon la méthode ISO 527 d'au moins 1800 MPa, de préférence d'au moins 2000 MPa. De préférence, la composition selon l'invention a un IR avant réticulation selon la 30 norme ASTM D2140 d'au moins 1,47, de préférence supérieur à 1,52 et plus particulièrement supérieur à 1,56 et après réticulation d'au moins 1,50 et de préférence supérieur à 1,55 et plus particulièrement supérieur à 1,59. Un deuxième objet de l'invention concerne l'utilisation d'une composition selon l'invention pour la réalisation de revêtements ou de matériaux ayant une HDT selon la 35 méthode ISO 075 d'au moins 70°C et de préférence supérieure à 80°C et/ou un IR d'au moins 1,50, de préférence supérieur à 1,55 et plus particulièrement supérieur à 1,59. 13 Plus particulièrement, ladite utilisation concerne des matériaux qui sont soit des articles imprimés en 3D, soit des matériaux différents des articles imprimés en 3D. Le terme « matériaux différents des articles imprimés en 3D » signifie ici des matériaux pour procédés d'injection/moulage (par définition, non imprimés). En effet, les compositions 5 réticulables selon l'invention en dehors de l'impression 3D, visée en particulier, conviennent également pour la réalisation d'objets (articles) 3D par d'autres méthodes comme par exemple le moulage. Selon une option préférée, ladite utilisation concerne des articles imprimés en 3D. Ces articles imprimés en 3D peuvent être imprimés par différents procédés, en particulier 10 par un procédé d'impression couché par couche ou par un procédé en continu. Un procédé d'impression 3D « couche par couche » comprend les étapes suivantes : a) déposer sur une surface une première couche de composition réticulable selon l'invention, 15 b) réticuler ladite première couche, au moins partiellement, pour obtenir une première couche réticulée, c) déposer sur ladite première couche réticulée, une seconde couche de composition réticulable selon l'invention, d) réticuler ladite seconde couche, au moins partiellement, pour obtenir une seconde 20 couche réticulée, laquelle est adhérée à la première couche réticulée ; et e) répéter les étapes c) et d) le nombre de fois nécessaire à l'obtention de l'article 3D (ou tridimensionnel) final. Les voies de réticulation utilisables sont celles déjà décrites ci-dessus avec une préférence particulière aux techniques de réticulation sous radiation actinique (UV, UV 25 visible, proche UV visible ou sous faisceau d'électrons EB). La composition réticulable de la présente invention peut également être utilisée dans des procédés de production d'objets (articles) tridimensionnels (3D) selon un procédé continu appelé aussi méthode ou procédé CLIP à partir de son nom en anglais : « Continuous Liquid Interface (or interphase) Product (or Printing) ». Ce type de procédé 30 est décrit dans WO 2014/126830, WO 2014/126834 et WO 2014/126837 et dans Tumbleston et al., « Continuous Liquid Interface Production of 3D Objecta », Science Vol. 347, Issue 6228, pp. 1349-1352 (March 20, 2015). Le procédé CLIP procède par projection d'un film ou d'une séquence continue d'images par radiation actinique par exemple UV qui peuvent être générées par exemple, 35 par une unité d'imagerie numérique, à travers une fenêtre transparente à ladite radiation actinique et perméable à l'oxygène (inhibiteur), située sous un bain de la composition 14 réticulable (durcissable) maintenue sous forme liquide. Une interface liquide au-dessous de l'article (en croissance) est maintenue par la zone morte créée au-dessus de la fenêtre. L'article solide durci est extrait en continu du bain de composition réticulable au-dessus de la zone morte, qui peut être régénéré en introduisant dans le bain des quantités 5 supplémentaires de la composition réticulable pour compenser les quantités de composition réticulable durcies et incorporées dans l'article en croissance. Par exemple, un procédé d'impression d'un article tridimensionnel utilisant la composition réticulable de l'invention peut comprendre au moins les étapes suivantes : a) fournir un support (ou plateau d'impression) et un élément optiquement transparent ayant une surface de construction, le support et la surface de construction définissant entre eux une région de construction, b) remplir ladite région de construction avec la composition réticulable selon l'invention, c) irradier de façon continue ou intermittente ladite région de construction avec une radiation actinique, pour former à partir de la composition réticulable une 15 composition réticulée, et d) continuellement ou de manière intermittente, éloigner ledit support de la surface de construction pour former l'article tridimensionnel (3D) avec la composition réticulée. Plus particulièrement, le procédé continu d'impression (type CLIP) peut comprendre les étapes suivantes : (a) fournir un support (ou plateau d'impression) et une fenêtre de 20 construction stationnaire, la fenêtre de construction comprenant un élément semi- perméable, ledit élément semi-perméable comprenant une surface de construction et une surface d'alimentation séparée de la surface de construction avec ladite surface de construction et ledit support (ou plateau d'impression) définissant entre eux une région de construction et avec la surface d'alimentation en contact liquide avec un inhibiteur de 25 polymérisation, (b) ensuite et en môme temps et/ou séquentiellement, remplir la région de construction avec une composition réticulable selon l'invention avec ladite composition étant en contact avec le plateau d'impression, (c) irradier la région de construction à travers la fenêtre de construction pour produire une région polymérisée solide dans la région de construction avec une couche restante de film liquide constituée de la composition 30 durcissable, formée entre la région polymérisée solide et la fenêtre de construction, la polymérisation du film liquide étant inhibée par l'inhibiteur de polymérisation et (d) éloigner le plateau d'impression, sur lequel est adhérée la région polymérisée, de la surface de construction de la fenêtre stationnaire afin de créer une région de construction entre la région polymérisée et la fenêtre de construction stationnaire. En général, le procédé inclut 35 l'étape (e) la répétition eflou la poursuite des étapes de (b) à (d) pour produire ensuite une région polymérisée adhérée à une région précédemment polymérisée jusqu'à ce que le 15 dépôt en continu ou répété de régions polymérisées adhérées les unes aux autres forme l'article tridimensionnel visé. Les articles imprimés en 3D obtenus par l'utilisation de la composition réticulable (durcissable) selon l'invention ont, en particulier, pour les applications optiques, un indice 5 de réfraction IR d'au moins 1,50, de préférence supérieur à 1,55 et plus particulièrement supérieur à 1,59. Plus particulièrement, les applications optiques visées sont pour : lentilles plastiques, en particulier lentilles pour verres ophtalmiques, lentilles pour caméras numériques, lentilles pour prismes optiques ou revêtements optiques parmi sur- 10 revêtements ('over-coatings') optiques, revêtements optiques durs ou films antireflets ou pour revêtement de LED ou de cellules solaires (photovoltaïques) ou fibres optiques, hologrammes, lentilles pour prisme et matériaux LED. Un autre objet faisant également partie de la présente invention concerne une composition réticulée, laquelle résulte de la réficulation d'au moins une composition telle 15 que définie ci-haut selon l'invention. Finalement, la présente invention couvre également un produit fini, lequel résulte de la réticulation d'au moins une composition telle que définie selon l'invention ou lequel comprend au moins une composition réticulée telle que définie ci-avant. Ledit produit fini est en particulier un revêtement, un matériau moulé, par exemple 20 composite, un article imprimé 3D. Plus particulièrement, ledit produit fini est un article imprimé en 3D et de préférence sélectionné parmi lentilles plastiques, en particulier lentilles pour verres ophtalmiques, lentilles pour caméras numériques, lentilles pour prismes optiques ou revêtements optiques parmi sur-revêtements ('over-coatings') optiques, revêtements optiques durs ou films 25 antireflets ou pour revêtement de LED ou de cellules solaires (photovoltaïques) ou fibres optiques, hologrammes, REVENDICATIONS1. Composition réticulable, caractérisée en ce qu'elle comprend un composant a) au moins un tétra(méth)acrylate de diglycidyle éther de bisphénol A halogéné et un composant b) au moins un diluant parmi les mono(méth)acrylates d'un monoalcool comprenant une structure biphényle, ledit biphényle étant optionnellement halogéné, et en option, au moins un composant choisi parmi les composants c), d), e), f) et g) tels que définis comme suit ou leurs combinaisons : c) au moins un oligomère (méth)acrylé porteur d'au moins 4 fonctions (méth)acrylates par chaîne, ledit oligomère comprenant au moins 2 unités de structure bisphénol A halogéné dans ladite chaîne oligomère, d) au moins un di(méth)acrylate d'un dérivé époxydé de biphényle, optionnellement ledit biphényle étant halogéné, e) un di(méth)acrylate du diglycidyle éther de bisphénol A optionnellement halogéné, f) au moins un monomère différent de a), b), d) et e), g) au moins oligomère parmi uréthane (méth)acrylate, polyester (méth)acrylate et polyether (méth)acrylate. 2. Composition selon la revendication 1, caractérisée en ce que le ledit oligomère tel que défini selon c) comprend 2 unités de structure bisphénol A halogéné dans ladite chaîne oligomère. 3. Composition selon la revendication 1 ou 2, caractérisée en ce que ledit diméthacrylate de dérivé époxydé de biphényle tel que défini selon d) est le di(méth)acrylate du glycidyle-2 biphényle. 4. Composition selon l'une des revendications 1 à 3, caractérisée en ce que ledit monomère tel que défini selon f) a une fonctionnalité en (méth)acrylates allant de 1 à 6 et de préférence est sélectionné parmi les esters mono(méth)acryliques d'alcools aliphatiques en Cl à C1B ou d'alcools cycloaliphatiques en C6 à C18 ou parmi les esters (méth)acryliques multifonctionnels (de fonctionnalité 2 à 6) de polyols en C2 à C18, en particulier esters (méth)acryliques multifonctionnels de polyols en C3 à C18 ou parmi les hydroxy alkyl (méth)acrylates, en particulier parmi les hydroxy C2-C6 alkyl (méth)acrylates, les époxy(méth)acrylates, les aminoacrylates et les uréthane (méth)acrylates, et en option ledit monomère f) comprend au moins une unité de structure alkoxy. 5. Composition selon l'une des revendications 1 à 4, caractérisée en ce que ledit monomère tel que défini selon f) comprend une ou plusieurs unités alkoxy, de préférence choisies parmi éthoxy, propoxy, butoxy ou parmi leurs mélanges. 17 6. Composition selon l'une des revendications 1 à 5, caractérisée en ce que ledit oligomère uréthane (méth)acrylate, polyester (méth)acrylate ou polyether (méth)acrylate dans ledit composant g) a une fonctionnalité (méth)acrylate allant de 1 à 15. 7. Composition selon l'une des revendications 1 à 6, caractérisée en ce que lesdits 5 composants halogénés ou optionnellement halogénés comprennent un halogène sélectionné parmi le brome, le chlore et le fluor et de préférence le brome. 8. Composition selon l'une des revendications 1 à 7, caractérisée en ce que lesdits composés halogénés ou optionnellement halogénés ont un nombre d'atomes d'hydrogène du noyau aromatique dudit composant halogéné ou optionnellement halogéné, substitués 10 par un halogène qui varie de 1 à 2 par noyau aromatique dudit composant halogéné et de préférence ledit nombre est de 2 par noyau aromatique dudit composant. 9. Composition selon l'une des revendications 1 à 8, caractérisée en ce que ledit composant a) est le tétra(méth)acrylate de diglycidyle éther de bisphénol A tétra bromé de formule suivante (I) : Br 0 o 0 Br Br 0 15 (I) 10. Composition selon l'une des revendications 1 à 9, caractérisée en ce que le composant b) est le mono (méth)acrylate de biphényle méthanol de formule suivante (II) : o avec R étant méthyle ou H, de préférence H. 20 11. Composition selon l'une des revendications 1 à 10, caractérisée en ce que ledit oligomère tel que défini selon c) est la formule suivante (III) : O Br Br Br (ILI) 12. Composition selon l'une des revendications 1 à 11, caractérisée en ce que ledit 25 monomère d) est le diméthacrylate du glycidyle-2 biphényle comme défini selon la formule suivante (IV) O O O o OH 0 0 O 18 (IV) 13. Composition selon l'une des revendications 1 à 12, caractérisée en ce que le taux en poids du composant a) par rapport au poids a) + b) varie de 20 à 80%, de préférence de 35 à 65%. 5 14. Composition selon l'une des revendications 1 à 13, caractérisée en ce que le taux en poids du composant c) par rapport au poids a) + b) varie de 0 à 50%, de préférence de 5 à 35%. 15. Composition selon l'une des revendications 1 à 14, caractérisée en ce que le taux en poids du composant d) par rapport au poids a) + b) varie de 0 à 50%, de préférence de 10 5 à 35%. 16. Composition selon l'une des revendications 1 à 15, caractérisée en ce que le taux en poids du composant e) par rapport au poids a) + b) varie de 0 à 50%, de préférence de 5 à 30%. 17. Composition selon l'une des revendications 1 à 16, caractérisée en ce que le taux as en poids de f) par rapport au poids a) + b) varie de 0 à 50%, de préférence de 5 à 35%. 18. Composition selon l'une des revendications 1 à 16, caractérisée en ce que le taux en poids de g) par rapport au poids a) + b) varie de 0 à 40%, de préférence de 10 à 30%. 19. Composition selon l'une des revendications 1 à 18, caractérisée en ce qu'elle comprend en plus de a) et b) et en option de c) à g), au moins un amorceur. 20 20. Composition selon l'une des revendications 1 à 19, caractérisée en ce qu'elle comprend un amorceur sélectionné parmi un peroxyde ou hydroperoxyde et est réticulable par voie thermique ou à basse température en présence d'un accélérateur réducteur dudit peroxyde ou hydroperoxyde. 21. Composition selon l'une des revendications 1 à 19, caractérisée en ce qu'elle 25 comprend un amorceur qui est au moins un photoamorceur et est réticulable par rayonnement UV y compris proche UV visible, de préférence par lampe UV visible, par laser ou par LED. 22. Composition selon l'une des revendications 1 à 19, caractérisée en ce qu'elle ne comprend aucun amorceur et qu'elle est réticulable par rayonnement EB (faisceau 30 d'électrons). 19 23. Composition selon l'une des revendications 1 à 19, caractérisée en ce qu'elle est réticulable par voie duale combinant au moins deux techniques de réticulation telles que définies dans chacune des revendications 20 à 22. 24. Composition selon l'une des revendications 1 à 23, caractérisée en ce qu'elle a une 5 viscosité à 25°C selon la méthode ISO 3219 inférieure à 5000 mPa.s et de préférence inférieure à 2500 mPa.s, plus préférentiellement inférieure à 1500 mPa.s. 25. Composition selon l'une des revendications 1 à 24, caractérisée en ce qu'après réticulation, elle a une HDT selon la méthode ISO 075 d'au moins 70°C et de préférence supérieure à 80°C. 10 26. Composition selon l'une des revendications 1 à 25, caractérisée en ce qu'après réticulation, elle a un module de Young à 25°C selon la méthode ISO 527 d'au moins 1800 MPa, de préférence d'au moins 2000 MPa. 27. Composition selon l'une des revendications 1 à 26, caractérisée en ce qu' elle a un IR avant réticulation selon la norme ASTM D2140 d'au moins 1,47, de préférence supérieur 15 à 1,52 et plus particulièrement supérieur à 1,56 et après réticulation d'au moins 1,50 et de préférence supérieur à 1,55 et plus particulièrement supérieur à 1,59. 28. Utilisation d'une composition selon l'une des revendications 1 à 27 pour la réalisation de revêtements ou de matériaux ayant une HDT selon méthode ISO 075 d'au moins 70°C et de préférence supérieure à 80°C etiou un FR d'au moins 1,50, de préférence 20 supérieur à 1,55 et plus particulièrement supérieur à 1,59. 29. Utilisation selon la revendication 28, caractérisée en ce que lesdits matériaux sont des articles imprimés en 3D ou des matériaux différents des articles imprimés 3D. 30. Utilisation selon la revendication 28 ou 29, caractérisée en ce qu'elle concerne les articles imprimés en 3D. 25 31. Utilisation selon la revendication 30, caractérisée en ce qu'elle concerne des articles imprimés en 3D et qui sont imprimés par un procédé d'impression couche par couche ou par un procédé en continu. 32. Utilisation selon l'une des revendications 29 à 31, caractérisée en ce qu'elle concerne des articles imprimés en 3D ayant un indice de réfraction IR, d'au moins 1,50, de 30 préférence supérieur à 1,55 et plus particulièrement supérieur à 1,59. 33. Utilisation selon une des revendications 29 à 32, caractérisée en ce qu'elle concerne des applications optiques et de préférence pour : lentilles plastiques, en particulier lentilles pour verres ophtalmiques, lentilles pour caméras numériques, lentilles pour prismes optiques ou 35 revêtements optiques parmi sur-revêtements ('over-coatings') optiques, revêtements optiques durs ou films antireflets ou pour revêtement de LED ou de cellules solaires (photovoltaïques) ou 20 fibres optiques, hologrammes, lentilles pour prisme et matériaux LED. 34. Composition réticulée, caractérisée en ce qu'elle résulte de la réticulation d'au moins une composition telle que définie selon l'une des revendications 1 à 27. 35. Produit fini, caractérisé en ce qu'il résulte de la réticulation d'au moins une 5 composition telle que définie selon l'une des revendications 1 à 27 ou en ce qu'il comprend au moins une composition réticulée telle que définie selon la revendication 34. 36. Produit fini selon la revendication 35, caractérisé en ce qu'il s'agit d'un revêtement, d'un matériau moulé, en particulier composite ou d'un article imprimé en 3D. 37. Produit fini selon la revendication 36, caractérisé en ce qu'il s'agit d'un article 10 imprimé en 3D, de préférence sélectionné parmi : lentilles plastiques, en particulier lentilles pour verres ophtalmiques, lentilles pour caméras numériques, lentilles pour prismes optiques ou revêtements optiques parmi sur-revêtements ('over-coatings') optiques, revêtements optiques durs ou films antireflets ou pour revêtement de LED ou de 15 cellules solaires (photovoltaïques) ou fibres optiques, hologrammes, lentilles pour prisme et matériaux LED.